СПОСОБЫ ПОЛУЧЕНИЯ КОМПОЗИЦИЙ КОМБИНИРОВАННОГО СВЯЗУЮЩЕГО, СОДЕРЖАЩЕГО ОРГАНИЧЕСКОЕ И НЕОРГАНИЧЕСКОЕ ВЕЩЕСТВО, И НЕТКАНЫЕ ПРОДУКТЫ

1. Отверждаемая органо-неорганическая связующая композиция на водной основе, полученная способом, включающим:
стадию проведения следующих реакций i), ii) и iii) одновременно in situ в присутствии каталитического количества (С) кислоты или основания:
i) частичного гидролиза органооксисилана (В) водой;
ii) конденсации гидролизованного органооксисилана с получением конденсированного силанола; и
iii) конденсации конденсированного силанола с полиолом (А); и
стадию нейтрализации композиции до рН 4-9.
2. Отверждаемая органо-неорганическая связующая композиция на водной основе по п.1, отличающаяся тем, что полиол представляет собой, по меньшей мере, одно линейное, разветвленное или циклическое органическое соединение, содержащее не менее двух спиртовых групп.
3. Отверждаемая органо-неорганическая связующая композиция на водной основе по п.1, отличающаяся тем, что полиол является, по меньшей мере, одним соединением, выбранным из низкомолекулярного полиспирта, поливинилового спирта и углевода.
4. Отверждаемая органо-неорганическая связующая композиция на водной основе по п.1, отличающаяся тем, что полиол является поливиниловым спиртом, полученным посредством частичного гидролиза поливинилацетата, или сополимером винилового спирта и винилацетата, причем поливиниловый спирт имеет среднечисловую молекулярную массу в диапазоне от 7000 до 85000, и поливиниловый спирт гидролизован на 70-97 мол.%.
5. Отверждаемая органо-неорганическая связующая композиция на водной основе по п.1, отличающаяся тем, что органооксисилан является, по меньшей мере, одним из соединений со следующей общей формулой:
1
2
1
2
1
5
1
5
где каждый из радикалов R и R может быть замещен, по меньшей мере, одним атомом галогена, и они независимо выбраны из C-C-алкильных или арильных групп; и n равно 0-3, причем большая часть мономеров имеет n=0 или 1, и большая часть радикалов Rи R являются С-С-алкильными группами.
1
2
1
5
6. Отверждаемая органо-неорганическая связующая композиция на водной основе по п.5, отличающаяся тем, что радикалы R и R независимо выбраны из C-C-алкильных групп, а n=0-1.
7. Отверждаемая органо-неорганическая связующая композиция на водной основе по п.1, отличающаяся тем, что компонент (С) является кислотой, а стадия нейтрализации выполняется с использованием азотсодержащего основания.
8. Отверждаемая органо-неорганическая связующая композиция на водной основе по п.1, отличающаяся тем, что она представлена в концентрированной форме, содержащей от 30 до 50 мас.% твердых веществ от общей массы отверждаемой водной композиции.
9. Отверждаемая органо-неорганическая связующая композиция на водной основе по п.1, отличающаяся тем, что она представлена в разбавленной форме, содержащей от 2 до 12 мас.% твердых веществ от общей массы отверждаемой водной композиции.
10. Нетканое изделие, полученное способом, включающим стадии:
нанесения на нетканую основу отверждаемой водной органо-неорганической связующей композиции по п.9 с образованием изделия и нагревания изделия для достижения отверждения.
11. Нетканое изделие по п.10, отличающееся тем, что нетканая основа представляет собой стекловолокно, сложнополиэфирное волокно или минеральную вату.
12. Нетканое изделие по п.10, отличающееся тем, что оно является стекловолоконным изоляционным материалом, стекловолоконным матом или стекловолоконным фильтрующим материалом.
13. Нетканое изделие по п.10, отличающееся тем, что оно является фильтрующим материалом из сложнополиэфирного волокна.
14. Способ получения отверждаемой органо-неорганической связующей композиции на водной основе, включающий:
стадию проведения следующих реакций i), ii) и iii) одновременно in situ в присутствии каталитического количества (С) кислоты или основания:
i) частичного гидролиза органооксисилана (В) водой;
ii) конденсации гидролизованного органооксисилана с получением конденсированного силанола; и
iii) конденсации конденсированного силанола с полиолом (А); и
стадию нейтрализации композиции до рН 4-9.
15. Способ по п.14, отличающийся тем, что полиол является, по меньшей мере, одним соединением, выбранным из низкомолекулярного полиспирта, поливинилового спирта, полисахарида и углевода.
16. Способ по п.14, отличающийся тем, что органооксисилан является, по меньшей мере, одним из соединений со следующей общей формулой:
1
2
1
5
где каждый из радикалов R и R может быть замещен, по меньшей мере, одним атомом галогена, и они независимо выбраны из C-C-алкильных или арильных групп; и n равно 0-3,
1
2
1
5
причем большая часть мономеров имеет n=0 или 1, и большая часть радикалов Rи R являются С-С-алкильными группами.
17. Способ получения нетканого изделия, включающий стадии:
получения отверждаемой органо-неорганической связующей композиции на водной основе посредством проведения следующих реакций i), ii) и iii) одновременно in situ в присутствии каталитического количества (С) кислоты или основания:
i) частичного гидролиза органооксисилана (В) в присутствии воды;
ii) конденсации гидролизованного органооксисилана с получением конденсированного силанола; и
iii) конденсации конденсированного силанола с полиолом (А); и
нейтрализации композиции до рН 4-9;
нейтрализации рН отверждаемой композиции на водной основе; и
нанесения нейтрализованной отверждаемой композиции на водной основе на нетканую основу с получением изделия; и
нагревания изделия до достижения отверждения.
18. Способ по п.17, отличающийся тем, что стадию нейтрализации выполняют с использованием азотсодержащего основания.
19. Способ по п.17, отличающийся тем, что нетканая основа представляет собой стекловолокно, сложнополиэфирное волокно или минеральную вату.